アルカリ土類金属元素A、ユーロピウムEu、シリコンSi、炭素C、酸素O、および窒素Nを主結晶として含み、X線回折パターンにおいて、回折角が36.0°~36.6°の位置に存在するピークの強度が、回折角が35.0°~36.0°の位置に存在するピークに対してピーク強度比0.58以上を示す赤色蛍光体。アルカリ土類金属元素A、ユーロピウムEu、シリコンSi、炭素C、酸素O、および窒素Nを下記組成式1の原子数比で含有する請求項1記載の赤色蛍光体。ただし、組成式1中、アルカリ土類金属元素Aは、マグネシウムMg、カルシウムCa、ストロンチウムSr、またはバリウムBaの少なくとも1つである。また、組成式1中、m、x、y、nは、3<m<5、0<x<1、0<y<1、0<n<10なる関係を満たす。上記アルカリ土類金属元素Aは、少なくともカルシウムCaおよびストロンチウムSrを含み、Caの原子数比をα、Srの原子数比をβ、その他の2族元素の原子数比をγとしたときm=αβγ、0≦α/αβ≦0.3なる関係を満たす請求項1又は2記載の赤色蛍光体。上記組成式1で示される化合物が、斜方晶系空間点群Pmn21に属する結晶構造で構成されている請求項2記載の赤色蛍光体。アルカリ土類金属元素Aの炭酸化合物、窒化ユーロピウム、窒化シリコン、およびメラミンを混合して混合物とし、上記混合物の焼成と、当該焼成によって得られた焼成物の粉砕とを行い、アルカリ土類金属元素A、ユーロピウムEu、シリコンSi、炭素C、酸素O、および窒素Nを主結晶として含む赤色蛍光体を製造する赤色蛍光体の製造方法であって、X線回折パターンにおいて、回折角が36.0°~36.6°の位置に存在するピークの強度が、回折角が35.0°~36.0°の位置に存在するピークに対してピーク強度比0.58以上を示す赤色蛍光体の製造方法。素子基板上に形成された青色発光ダイオードと、上記青色発光ダイオード上に配置されていて赤色蛍光体と緑色蛍光体もしくは黄色蛍光体とを透明樹脂に混練した混練物とを有し、上記赤色蛍光体は、アルカリ土類金属元素A、ユーロピウムEu、シリコンSi、炭素C、酸素O、および窒素Nを主結晶として含み、X線回折パターンにおいて、回折角が36.0°~36.6°の位置に存在するピークの強度が、回折角が35.0°~36.0°の位置に存在するピークに対してピーク強度比0.58以上を示す白色光源。照明基板上に複数の白色光源が配置された照明装置であって、上記白色光源は、素子基板上に形成された青色発光ダイオードと、上記青色発光ダイオード上に配置されていて赤色蛍光体と緑色蛍光体もしくは黄色蛍光体を透明樹脂に混練した混練物を有し、上記赤色蛍光体は、アルカリ土類金属元素A、ユーロピウムEu、シリコンSi、炭素C、酸素O、および窒素Nを主結晶として含み、X線回折パターンにおいて、回折角が36.0°~36.6°の位置に存在するピークの強度が、回折角が35.0°~36.0°の位置に存在するピークに対してピーク強度比0.58以上を示す照明装置。液晶表示パネルと、上記液晶表示パネルを照明する複数の白色光源を用いたバックライトとを有し、上記白色光源は、素子基板上に形成された青色発光ダイオードと、上記青色発光ダイオード上に配置されていて赤色蛍光体と緑色蛍光体もしくは黄色蛍光体を透明樹脂に混練した混練物を有し、上記赤色蛍光体は、アルカリ土類金属元素A、ユーロピウムEu、シリコンSi、炭素C、酸素O、および窒素Nを主結晶として含み、X線回折パターンにおいて、回折角が36.0°~36.6°の位置に存在するピークの強度が、回折角が35.0°~36.0°の位置に存在するピークに対してピーク強度比0.58以上を示す液晶表示装置。しかしながら、青色LEDの発光面側にYAG:Ce蛍光体を配置した白色光源では、YAG:Ce蛍光体の発光スペクトルに赤色成分が無いため、青みがかった白色光となり色域が狭い。このため、この白色光源を用いて構成された照明装置では純白色の照明を行うことが困難である。またこの白色光源をバックライトに用いた液晶表示装置では、色再現性の良好な表示を行うことが困難である。また、青色LEDの発光面側に緑色と赤色の硫化物蛍光体を配置した白色光源では、硫化物赤色蛍光体の加水分解があるため、輝度が経時的に劣化する。このため、この白色光源を用いて構成された照明装置および液晶表示装置では、輝度の劣化が防止された品質の高い照明や表示を行うことが困難である。さらに、CaAlSiN3結晶中にMn、Eu等を固溶してなる蛍光物質を用いた白色光源では、2種類の蛍光物質を混合して用いる手間があった。本発明は、このような実情に鑑みて提案されたものであり、高効率な赤色蛍光体およびその製造方法を提供すること、この赤色蛍光体を用いることで純白な照明が可能な白色光源および照明装置を提供すること、さらには色再現性の良好な液晶表示装置を提供することを目的とする。本件発明者らは、鋭意検討を行った結果、ユーロピウムEu、シリコンSi、炭素C、酸素O、および窒素Nを含有する赤色蛍光体において、X線回折パターンにおいて、回折角が36.0°~36.6°の位置に存在するピークの強度が、回折角が35.0°~36.0°の位置に存在するピークに対してピーク強度比が大きい結晶構造を有する場合に、高い量子効率が得られることを見出した。すなわち、本発明に係る赤色蛍光体は、アルカリ土類金属元素A、ユーロピウムEu、シリコンSi、炭素C、酸素O、および窒素Nを主結晶として含み、X線回折パターンにおいて、回折角が36.0°~36.6°の位置に存在するピークの強度が、回折角が35.0°~36.0°の位置に存在するピークに対してピーク強度比0.58以上を示す。また、本発明は、アルカリ土類金属元素Aの炭酸化合物、窒化ユーロピウム、窒化シリコン、および炭素含有還元剤を混合して混合物とし、上記混合物の焼成と、当該焼成によって得られた焼成物の粉砕とを行い、アルカリ土類金属元素A、ユーロピウムEu、シリコンSi、炭素C、酸素O、および窒素Nを主結晶として含む赤色蛍光体を製造する赤色蛍光体の製造方法であって、X線回折パターンにおいて、回折角が36.0°~36.6°の位置に存在するピークの強度が、回折角が35.0°~36.0°の位置に存在するピークに対してピーク強度比0.58以上を示す。また、本発明に係る白色光源は、素子基板上に形成された青色発光ダイオードと、上記青色発光ダイオード上に配置されていて赤色蛍光体と緑色蛍光体もしくは黄色蛍光体とを透明樹脂に混練した混練物とを有し、上記赤色蛍光体は、アルカリ土類金属元素A、ユーロピウムEu、シリコンSi、炭素C、酸素O、および窒素Nを主結晶として含み、X線回折パターンにおいて、回折角が36.0°~36.6°の位置に存在するピークの強度が、回折角が35.0°~36.0°の位置に存在するピークに対してピーク強度比0.58以上を示す。また、本発明に係る照明装置は、照明基板上に複数の白色光源が配置され、上記白色光源は、素子基板上に形成された青色発光ダイオードと、上記青色発光ダイオード上に配置されていて赤色蛍光体と緑色蛍光体もしくは黄色蛍光体を透明樹脂に混練した混練物を有し、上記赤色蛍光体は、アルカリ土類金属元素A、ユーロピウムEu、シリコンSi、炭素C、酸素O、および窒素Nを主結晶として含み、X線回折パターンにおいて、回折角が36.0°~36.6°の位置に存在するピークの強度が、回折角が35.0°~36.0°の位置に存在するピークに対してピーク強度比0.58以上を示す。また、本発明に係る液晶表示装置は、液晶表示パネルと、上記液晶表示パネルを照明する複数の白色光源を用いたバックライトとを有し、上記白色光源は、素子基板上に形成された青色発光ダイオードと、上記青色発光ダイオード上に配置されていて赤色蛍光体と緑色蛍光体もしくは黄色蛍光体を透明樹脂に混練した混練物を有し、上記赤色蛍光体は、アルカリ土類金属元素A、ユーロピウムEu、シリコンSi、炭素C、酸素O、および窒素Nを主結晶として含み、X線回折パターンにおいて、回折角が36.0°~36.6°の位置に存在するピークの強度が、回折角が35.0°~36.0°の位置に存在するピークに対してピーク強度比0.58以上を示す。本発明に係る赤色蛍光体は、上述した特徴により、赤色波長帯に発光ピーク波長を有し、高効率に赤色を発光することができる。また、本発明に係る白色光源は、高効率な赤色蛍光体を用いているため、この赤色蛍光体による赤色光、緑色蛍光体による緑色光もしくは黄色蛍光体による黄色光、および青色発光ダイオードによる青色光により、色域が広く明るい白色光を得ることができる。また、本発明に係る照明装置は、色域が広くて明るい白色光源を用いているため、輝度の高い純白色の照明を行うことができる。また、本発明に係る液晶表示装置は、液晶表示パネルを照明するバックライトに色域が広くて明るい白色光源を用いて液晶表示パネルを照明するため、液晶表示パネルの表示画面において輝度の高い純白色を得ることができ、色再現性に優れた画質の高い表示を行うことができる。以下、本発明の実施の形態について、図面を参照しながら下記順序にて詳細に説明する。1.赤色蛍光体の構成2.赤色蛍光体の製造方法3.白色光源の構成例4.照明装置の構成例5.液晶表示装置の構成例6.実施例<1.赤色蛍光体の構成>本発明の一実施の形態に係る赤色蛍光体は、アルカリ土類金属元素A、ユーロピウムEu、シリコンSi、炭素C、酸素O、および窒素Nを主結晶として含み、X線回折パターンにおいて、回折角が36.0°~36.6°の位置に存在するピークの強度が、回折角が35.0°~36.0°の位置に存在するピークに対してピーク強度比0.58以上を示す。このような範囲のピーク強度比を示す結晶構造を有することにより、60を越える外部量子効率を得ることができる。なお、ピーク強度比が異なることは、赤色蛍光体の結晶構造が異なることを意味する。回折角が35.0°~36.0°の位置に存在するピークの強度に対する、回折角が36.0°~36.6°の位置に存在するピーク強度比をとる、すなわち、回折角が36.0°~36.6°の位置および回折角が35.0°~36.0°の位置に存在する大きなピーク同士を比較することにより、メラミンの添加量の増減にしたがって回折角が35.0°~36.0°の位置に存在するピークに対して回折角が36.0°~36.6°の位置に存在するピークの強度の増減が大きくなるので、検出感度を向上させることができる。赤色蛍光体は、例えば、アルカリ土類金属元素A、ユーロピウムEu、シリコンSi、炭素C、酸素O、および窒素Nを下記組成式1の原子数比で含有するただし、組成式1中、アルカリ土類金属元素Aは、マグネシウムMg、カルシウムCa、ストロンチウムSr、またはバリウムBaの少なくとも1つである。また、組成式1中、m、x、y、nは、3<m<5、0<x<1、0<y<1、0<n<10なる関係を満たす。組成式1は、シリコンと炭素の合計の原子数比を9に固定して示したものである。また、組成式1中の窒素Nの原子数比[12-2n-m/3]は、組成式1内における各元素の原子数比の和が中性になるように計算されている。すなわち、組成式1における窒素Nの原子数比をδとし、組成式1を構成する各元素の電荷が補償されるとした場合、2m-x2x4×9-2n-3δ=0となる。これにより、窒素Nの原子数比δ=12-2n-m/3と算出される。また、組成式1で表わされる赤色蛍光体は、斜方晶系空間点群Pmn21に属する結晶構造で構成され、構成元素の一つに炭素Cを含む。炭素が含まれることによって、生成過程での余剰な酸素Oを取り除き、酸素量を調整する機能を果たす。また、組成式1中、アルカリ土類金属元素Aは、マグネシウムMg、カルシウムCa、ストロンチウムSr、またはバリウムBaの少なくとも1つを含み、Caの原子数比をα、Srの原子数比をβ、その他の2族元素の原子数比をγとしたときm=αβγ、0≦α/αβ≦0.3なる関係を満たすことが好ましい。このような関係を満たすことにより、量子効率を向上させることができる。カルシウムの含有量α/αβが0.3を超えると、高い量子効率を得るのが困難となる。また、組成式1中、005≦x≦0.15を満たすことが好ましい。組成式1に示す赤色蛍光体は、Euユーロピウムの濃度xによって発光強度のピークが変化するが、このようなEuの濃度xの範囲とすることにより、高い量子効率を得ることができる。<2.赤色蛍光体の製造方法>次に、本発明の一実施の形態に係る赤色蛍光体の製造方法を、図1に示すフローチャートによって以下に説明する。図1に示すように、最初に原料混合工程S1を行う。この原料混合工程では、まず、組成式1を構成する元素を含む原料化合物ととともに、メラミンC3H6N6を炭素原料として用いて混合する。組成式1を構成する元素を含む原料化合物としては、アルカリ土類金属元素Aの炭酸化合物[例えば、炭酸ストロンチウムSrCO3、炭酸カルシウムCaCO3]、窒化ユーロピウムEuN、窒化シリコンSi3N4を用意する。そして、用意した各原料化合物に含まれる組成式1の元素が、組成式1の原子数比となるように、各化合物を所定のモル比に秤量する。秤量した各化合物を混合して混合物を生成する。また、メラミンは、フラックスとして、元素Aの炭酸化合物、窒化ユーロピウム、および窒化シリコンの全モル数の合計に対して所定割合で添加する。ここでは代表的な例を記述したが、原料は、酸化物塩、ハロゲン化塩、硝酸塩、酢酸塩、リン酸塩等も用いることができる。また、炭素原料としては、メラミンに限定されず、尿素等の他の炭素含有還元剤を用いてもよい。混合物の生成は、例えば、窒素雰囲気中のグローボックス内で、メノウ乳鉢内で混合する。次に、第1熱処理工程S2を行う。この第1熱処理工程では、上記混合物を焼成して、赤色蛍光体の前駆体となる第1焼成物を生成する。例えば、窒化ホウ素製坩堝内に上記混合物を入れて、水素H2雰囲気中で熱処理を行う。この第1熱処理工程では、例えば、熱処理温度を1400°Cに設定し、2時間の熱処理を行う。この熱処理温度、熱処理時間は、上記混合物を焼成できる範囲で、適宜変更することができる。第1熱処理工程では、融点が250°C以下であるメラミンが熱分解される。この熱分解された炭素C、水素Hが炭酸ストロンチウムに含まれる一部の酸素Oと結合して、炭酸ガスCOもしくはCO2やH2O水となる。そして、炭酸ガスやH2Oは、気化されるので、上記第1焼成物の炭酸ストロンチウム中より一部の酸素が取り除かれる。また、分解されたメラミンに含まれる窒素Nによって、還元と窒化とが促される。次に、第1粉砕工程S3を行う。この第1粉砕工程では、上記第1焼成物を粉砕して第1粉末を生成する。例えば、窒素雰囲気中のグローボックス内で、メノウ乳鉢を用いて、上記第1焼成物を粉砕し、その後、例えば100メッシュ目開きが約200μmに通して、平均粒径が3μm又はそれ以下の粒径の上記第1焼成物を得る。これにより、次の工程の第2熱処理で生成される第2焼成物に成分むらを生じにくくさせる。次に、第2熱処理工程S4を行う。この第2熱処理工程では、上記第1粉末を熱処理して第2焼成物を生成する。例えば、窒化ホウ素製坩堝内に上記第1粉末を入れて、窒素N2雰囲気中で熱処理を行う。この第2熱処理工程では、例えば、上記窒素雰囲気を、例えば0.85MPaに加圧し、熱処理温度を1800°Cに設定し、2時間の熱処理を行う。この熱処理温度、熱処理時間は、上記第1粉末を焼成できる範囲で、適宜変更することができる。このような第2熱処理工程を行うことによって、上記組成式1で表される赤色蛍光体が得られる。この第2熱処理工程によって得られた第2焼成物赤色蛍光体は、組成式1で表される均質なものが得られる。次に、第2粉砕工程S5を行う。この第2粉砕工程では、上記第2焼成物を粉砕して第2粉末を生成する。例えば、窒素囲気中のグローボックス内でメノウ乳鉢を用いて粉砕し、例えば420メッシュ目開きが約26μmを用いて、上記第2焼成物を、例えば平均粒径が3.5μm程度になるまで粉砕する。赤色蛍光体の製造方法により、微粉末例えば平均粒径が3.5μm程度の赤色蛍光体が得られる。このように赤色蛍光体を粉末化することにより、例えば緑色蛍光体の粉末とともに透明樹脂に混練したときに、均一に混練されるようになる。以上により、原料混合工程S1において混合した原子数比で各元素を含有する組成式1で表される赤色蛍光体を得ることができる。この赤色蛍光体は、以降の実施例で示すように、赤色波長帯例えば、620nm~770nmの波長帯にピーク発光波長を有する。<3.白色光源の構成例>次に、本発明の一実施の形態に係る白色光源を、図2に示す概略断面図を用いて説明する。図2に示すように、白色光源1は、素子基板11上に形成されたパッド部12上に青色発光ダイオード21を有している。素子基板11には、青色発光ダイオード21を駆動するための電力を供給する電極13、14が絶縁性を保って形成され、それぞれの電極13、14は、例えばリード線15、16によって青色発光ダイオード21に接続されている。また、青色発光ダイオード21の周囲には、例えば樹脂層31が設けられ、その樹脂層31には、青色発光ダイオード21上を開口する開口部32が形成されている。この開口部32には、青色発光ダイオード21の発光方向に開口面積が広くなる傾斜面に形成され、その傾斜面には反射膜33が形成されている。すなわち、すり鉢状の開口部32を有する樹脂層31において、開口部32の壁面反射膜33で覆われ、開口部32の底面に青色発光ダイオード21が配置された状態となっている。そして、開口部32内に、赤色蛍光体と緑色蛍光体とを透明樹脂に混線した混練物43が、青色発光ダイオード21を覆う状態で埋め込まれて白色光源1が構成されている。赤色蛍光体には、上述した組成式1で表される赤色蛍光体が用いられる。この赤色蛍光体は、赤色波長帯例えば、620nm~770nmの波長帯でピーク発光波長が得られ、発光強度が強く、輝度が高い。そのため、青色LEDの青色光、緑色蛍光体による緑色光、および赤色蛍光体による赤色光からなる光の3原色による色域が広い明るい白色光を得ることができる。<4.照明装置の構成例>次に、本発明の一実施の形態に係る照明装置を、図3の概略平面図を用いて説明する。図3に示すように、照明装置5は、照明基板51上に図2を用いて説明した白色光源1が複数配置されている。その配置例は、例えば、図3Aに示すように、正方格子配列としてもよく、または図3Bに示すように、1行おきに例えば1/2ピッチずつずらした配列としてもよい。また、ずらすピッチは、1/2に限らず、1/3ピッチ、1/4ピッチであってもよい。さらには、1行ごとに、もしくは複数行例えば2行ごとにずらしてもよい。また、図示はしていないが、1列おきに例えば1/2ピッチずつずらした配列としてもよい。ずらすピッチは、1/2に限らず、1/3ピッチ、1/4ピッチであってもよい。さらに、1行ごとに、もしくは複数行例えば2行ごとにずらしてもよい。すなわち、白色光源1のずらし方は、限定されるものではない。白色光源1は、図2を参照して説明したのと同様な構成を有するものである。すなわち、白色光源1は、青色発光ダイオード21上に、赤色蛍光体と緑色蛍光体を透明樹脂に混練した混練物43を有するものである。赤色蛍光体には、上述した組成式1で表される赤色蛍光体が用いられる。また、照明装置5は、点発光とほぼ同等の白色光源1が照明基板51上に、縦横に複数配置されていることから、面発光と同等になるので、例えば液晶表示装置のバックライトとして用いることができる。また、照明装置5は、通常の照明装置、撮影用の照明装置、工事現場用の照明装置等、種々の用途の照明装置に用いることができる。照明装置5は、白色光源1を用いているため、色域が広い明るい、白色光を得ることができる。例えば、液晶表示装置のバックライトに用いた場合に、表示画面において輝度の高い純白色を得ることができ、表示画面の品質の向上を図ることができる。<5.液晶表示装置の構成例>次に、本発明の一実施の形態に係る液晶表示装置を、図4の概略構成図を用いて説明する。図4に示すように、液晶表示装置100は、透過表示部を有する液晶表示パネル110と、その液晶表示パネル110を裏面表示面とは反対側の面側に備えたバックライト120とを有する。このバックライト120には、図3を参照して説明した照明装置5を用いる。液晶表示装置100では、バックライト120に照明装置5を用いるため、光の3原色による色域が広い明るい白色光で、液晶表示パネル110を照明することができる。よって、液晶表示パネル110の表示画面において輝度の高い純白色を得ることができ、色再現性が良好で表示画面の品質の向上を図ることができる。以下、本発明の実施例について説明する。ここでは、組成の異なる赤色蛍光体を作製し、これら赤色蛍光体のX線回折パターン及び量子効率について評価した。なお、本発明はこれらの実施例に限定されるものではない。[赤色蛍光体の作製]アルカリ土類金属元素A、ユーロピウムEu、シリコンSi、炭素C、酸素O、および窒素Nを、下記組成式1の原子数比で含有する赤色蛍光体を、図1に示すフローチャートを用いて説明した手順に従って以下のように作製した。ただし、組成式1中、アルカリ土類金属元素Aは、マグネシウムMg、カルシウムCa、ストロンチウムSr、またはバリウムBaの少なくとも1つである。また、組成式1中、m、x、y、nは、3<m<5、0<x<1、0<y<1、0<n<10なる関係を満たす。また、Caの原子数比をα、Srの原子数比をβ、その他の2族元素の原子数比をγとしたとき、m=αβγを満たす。先ず、原料混合工程S1を行った。ここでは、炭酸カルシウムCaCO3、炭酸ストロンチウムSrCO3、窒化ユーロピウムEuN、窒化シリコンSi3N4、およびメラミンC3H6N6を用意した。用意した各原料化合物を秤量し、窒素雰囲気中のグローボックス内で、メノウ乳鉢内で混合した。次に、第1熱処理工程S2を行った。ここでは、窒化ホウ素製坩堝内に上記混合物を入れて、水素H2雰囲気中で1400°C、2時間の熱処理を行った。次に、第1粉砕工程S3を行った。ここでは、窒素雰囲気中のグローボックス内で、メノウ乳鉢を用いて、上記第1焼成物を粉砕し、その後、100メッシュ目開きが約200μmに通して、平均粒径が3μm以下の粒径の第1焼成物を得た。次に、第2熱処理工程S4を行った。ここでは、第1焼成物の粉末を窒化ホウ素製坩堝内に入れて、0.85MPaの窒素N2雰囲気中で1800°C、2時間の熱処理を行った。これにより、第2焼成物を得た。次に、第2粉砕工程S5を行った。ここでは、窒素雰囲気中のグローボックス内において、メノウ乳鉢を用いて上記第2焼成物を粉砕した。420メッシュ目開きが約26μmを用いて、平均粒径が3.5μm程度になるまで粉砕した。このような方法により、微粉末例えば平均粒径が3.5μm程度の赤色蛍光体を得た。赤色蛍光体における、元素A、Eu、Siに関してはICPInductivelyCoupledPlasma発光分析装置にて分析し、Cについては、ICP発光分析装置および酸素気流中燃焼-NDIR検出方式装置:EMIA-U511堀場製作所製にて分析した。この赤色蛍光体をICP発光分析装置にて分析した結果、原材化合物中に含まれる組成式1を構成する元素A、Eu、Si、Alに関しては、ほぼそのままのモル比原子数比で赤色蛍光体中に含有されることが確認された。赤色蛍光体における炭素の含有量yは、ICP発光分析装置および酸素気流中燃焼-NDIR検出方式にて分析した結果、0<y<1なる関係を満たしており、添加されたメラミン量に応じて増加することが確認された。なお、炭素の含有量yの最小値は、0.012であった。[メラミン添加量、カルシウム含有量に対するX線回折パターン及び量子効率の評価]各赤色蛍光体について、メラミン添加量及びカルシウム含有量を変化させたときのX線回折パターン及び量子効率を測定した。X線回折パターンは、粉末X線解析計株式会社リガク製を用いて、Cu-Kα線のX線回折パターンを調べた。量子効率は、日本分光社製分光蛍光光度計FP-6500を用いて測定した。専用セルに蛍光体粉末を充填し、波長450nmの青色励起光を照射させて、蛍光スペクトルを測定した。その結果を、分光蛍光光度計付属の量子効率測定ソフトを用いて、赤色の量子効率を算出した。蛍光体の効率は、例えば、励起光を吸収する効率吸収率、吸収した励起光を蛍光に変換する効率内部量子効率、及びそれらの積である励起光を蛍光に変換する効率外部量子効率の三種で表されるが、外部量子効率が重要である。ここでは、重要な外部量子効率について算出した。<カルシウムの含有量α/αβ=0の場合>図5は、メラミン添加量を変化させたときの赤色蛍光体の発光スペクトルを示す図である。図5は、カルシウムの含有量α/αβが0の各赤色蛍光体m=3.6、Eu濃度x=0.135、γ=0に関する結果を示す。図5に示すように、メラミンの添加量を増加させるにつれて、発光強度が向上し、発光が短波長側にシフトすることが分かった。図6及び図7は、赤色蛍光体のXRDスペクトルを示す図である。図8は、回折角が35.0°~36.0°の位置に存在するピークの強度に対する各回折角でのピークの強度のピーク強度比を示すグラフである。メラミン添加量と回折強度の相対比とを表1に、メラミン添加量と実際に回折強度の得られた角度とを表2に示す。図6~図8に示すように、回折角が35.0°~36.0°の位置、すなわち、2θ=35.5°付近に113面に相当するピークが存在し、回折角が36.0°~36.6°の位置、すなわち、2θ=36.3°付近に122面に相当するピークが存在し、2θ=36.3°付近のピークの強度がメラミンの添加量に比例して強くなっていることが分かった。図9は、メラミン添加量と、回折角が35.0°~36.0°の位置に存在するピークの強度に対する、回折角が36.0°~36.6°の位置に存在するピークの強度のピーク強度比との関係を示す図である。メラミン添加量にほぼ比例して、回折角が35.0°~36.0°の位置に存在するピークの強度に対する、回折角が36.0°~36.6°の位置に存在するピークの強度のピーク強度比が強くなることが分かった。また、メラミン添加量が65molのときに、回折角が35.0°~36.0°の位置に存在するピークの強度に対する、回折角が36.0°~36.6°の位置に存在するピークの強度のピーク強度比が最も強いことが分かった。図10は、回折角が35.0°~36.0°の位置に存在するピークの強度に対する、回折角が36.0°~36.6°の位置に存在するピークの強度のピーク強度比と、ピーク波長との関係を示す図である。図10に示すように、回折角が35.0°~36.0°の位置に存在するピークの強度に対する、回折角が36.0°~36.6°の位置に存在するピークのピーク強度比にほぼ比例して、ピーク波長が短波長側にシフトすることが分かった。図11は、回折角が35.0°~36.0°の位置に存在するピークの強度に対する、回折角が36.0°~36.6°の位置に存在するピークの強度のピーク強度比と、外部量子効率との関係を示す図である。回折角が35.0°~36.0°の位置に存在するピークの強度に対する、回折角が36.0°~36.6°の位置に存在するピークの強度のピーク強度比に比例して、外部量子効率が向上することが分かった。また、回折角が35.0°~36.0°の位置に存在するピークの強度に対する、回折角が36.0°~36.6°の位置に存在するピークのピーク強度比が約0.52以上の範囲において、外部量子効率が60を超える結果が得られることが分かった。図12は、回折角が35.0°~36.0°の位置に存在するピークの強度に対する、回折角が36.0°~36.6°の位置に存在するピークの強度のピーク強度比と、相対輝度との関係を示す図である。回折角が35.0°~36.0°の位置に存在するピークの強度に対する、回折角が36.0°~36.6°の位置に存在するピークの強度のピーク強度比に比例して、相対輝度が向上することが分かった。<カルシウムの含有量α/αβ=0.1の場合>図13は、メラミン添加量を変化させたときの赤色蛍光体の発光スペクトルを示す。図13は、カルシウムの含有量α/αβが0.1の各赤色蛍光体m=3.6、Eu濃度x=0.135、γ=0に関する結果を示す。図13に示すように、メラミンの添加量を増加させるにつれて、発光強度が向上し、発光が短波長側にシフトすることが分かった。図14及び図15は、赤色蛍光体のXRDスペクトルを示す図である。図16は、回折角が35.0°~36.0°の位置に存在するピークの強度に対する各回折角でのピークの強度のピーク強度比を示すグラフである。メラミン添加量と回折強度の相対比とを表3に、メラミン添加量と実際に回折強度の得られた角度とを表4に示す。図14~図16に示すように、回折角が35.0°~36.0°の位置、すなわち、2θ=35.5°付近に113面に相当するピークが存在し、回折角が36.0°~36.6°の位置、すなわち、2θ=36.3°付近に122面に相当するピークが存在し、2θ=36.3°付近のピークの強度がメラミンの添加量に比例して強くなっていることが分かった。また、2θ=31.3°付近に200面に相当するピークが小さくなり、2θ=31.6°付近に013面に相当するピークが小さくなっていることが分かった。図17は、メラミン添加量と、回折角が35.0°~36.0°の位置に存在するピークの強度に対する、回折角が36.0°~36.6°の位置に存在するピークの強度のピーク強度比との関係を示す図である。メラミン添加量にほぼ比例して、回折角が35.0°~36.0°の位置に存在するピークの強度に対する、回折角が36.0°~36.6°の位置に存在するピークのピーク強度比が強くなることが分かった。図18は、回折角が35.0°~36.0°の位置に存在するピークの強度に対する、回折角が36.0°~36.6°の位置に存在するピークの強度のピーク強度比と、ピーク波長との関係を示す図である。図18に示すように、回折角が35.0°~36.0°の位置に存在するピークの強度に対する、回折角が36.0°~36.6°の位置に存在するピークのピーク強度比にほぼ比例して、ピーク波長が短波長側にシフトすることが分かった。図19は、回折角が35.0°~36.0°の位置に存在するピークの強度に対する、回折角が36.0°~36.6°の位置に存在するピークの強度のピーク強度比と、外部量子効率との関係を示す図である。回折角が35.0°~36.0°の位置に存在するピークの強度に対する、回折角が36.0°~36.6°の位置に存在するピークの強度のピーク強度比が0.65付近までは、ピーク強度比に比例して、外部量子効率が向上することが分かった。また、回折角が35.0°~36.0°の位置に存在するピークの強度に対する、回折角が36.0°~36.6°の位置に存在するピークのピーク強度比が約0.57以上の範囲において、外部量子効率が60を超える結果が得られることが分かった。図20は、回折角が35.0°~36.0°の位置に存在するピークの強度に対する、回折角が36.0°~36.6°の位置に存在するピークの強度のピーク強度比と、相対輝度との関係を示す図である。回折角が35.0°~36.0°の位置に存在するピークの強度に対する、回折角が36.0°~36.6°の位置に存在するピークの強度のピーク強度比にほぼ比例して、相対輝度が向上することが分かった。<カルシウムの含有量α/αβ=0.2の場合>図21は、メラミン添加量を変化させたときの赤色蛍光体の発光スペクトルを示す。図21は、カルシウムの含有量α/αβが0.2の各赤色蛍光体m=3.6、Eu濃度x=0.135、γ=0に関する結果を示す。図21に示すように、メラミンの添加量を増加させるにつれて、発光強度が向上し、発光が短波長側にシフトすることが分かった。図22及び図23は、赤色蛍光体のXRDスペクトルを示す図である。図24は、回折角が35.0°~36.0°の位置に存在するピークの強度に対する各回折角でのピークの強度のピーク強度比を示すグラフである。メラミン添加量と回折強度の相対比とを表5に、メラミン添加量と実際に回折強度の得られた角度とを表6に示す。図22~図24に示すように、回折角が35.0°~36.0°の位置、すなわち、2θ=35.5°付近に113面に相当するピークが存在し、回折角が36.0°~36.6°の位置、すなわち、2θ=36.3°付近に122面に相当するピークが存在し、2θ=36.3°付近のピークの強度がメラミンの添加量に比例して強くなっていることが分かった。図25は、メラミン添加量と、回折角が35.0°~36.0°の位置に存在するピークの強度に対する、回折角が36.0°~36.6°の位置に存在するピークの強度のピーク強度比との関係を示す図である。メラミン添加量にほぼ比例して、回折角が35.0°~36.0°の位置に存在するピークの強度に対する、回折角が36.0°~36.6°の位置に存在するピークの強度のピーク強度比が強くなることが分かった。図26は、回折角が35.0°~36.0°の位置に存在するピークの強度に対する、回折角が36.0°~36.6°の位置に存在するピークの強度のピーク強度比と、ピーク波長との関係を示す図である。図26に示すように、回折角が35.0°~36.0°の位置に存在するピークの強度に対する、回折角が36.0°~36.6°の位置に存在するピークのピーク強度比にほぼ比例して、ピーク波長が短波長側にシフトすることが分かった。図27は、回折角が35.0°~36.0°の位置に存在するピークの強度に対する、回折角が36.0°~36.6°の位置に存在するピークの強度のピーク強度比と、外部量子効率との関係を示す図である。回折角が35.0°~36.0°の位置に存在するピークの強度に対する、回折角が36.0°~36.6°の位置に存在するピークの強度のピーク強度比に比例して、外部量子効率が向上することが分かった。また、ピーク強度比が約0.58以上の範囲において、外部量子効率が60を超える結果が得られることが分かった。図28は、回折角が35.0°~36.0°の位置に存在するピークの強度に対する、回折角が36.0°~36.6°の位置に存在するピークの強度のピーク強度比と、相対輝度との関係を示す図である。回折角が35.0°~36.0°の位置に存在するピークの強度に対する、回折角が36.0°~36.6°の位置に存在するピークの強度のピーク強度比にほぼ比例して、相対輝度が向上することが分かった。<カルシウムの含有量α/αβ=0、0.1、0.2の場合のまとめ>図29は、回折角が35.0°~36.0°の位置に存在するピークの強度に対する、回折角が36.0°~36.6°の位置に存在するピークの強度のピーク強度比と、外部量子効率との関係を示す図である。カルシウムの含有量α/αβが、0≦α/αβ≦0.3なる関係を満たす範囲において、回折角が35.0°~36.0°の位置に存在するピークの強度に対する、回折角が36.0°~36.6°の位置に存在するピークの強度のピーク強度比に比例して、外部量子効率が向上することが分かった。また、回折角が35.0°~36.0°の位置に存在するピークの強度に対する、回折角が36.0°~36.6°の位置に存在するピークのピーク強度比が約0.58以上の範囲において、外部量子効率が60を超える結果が得られることが分かった。さらに、回折角が35.0°~36.0°の位置に存在するピークの強度に対する、回折角が36.0°~36.6°の位置に存在するピークのピーク強度比が約0.63以上の範囲において、外部量子効率が65を超える結果が得られることが分かった。以上のような結果は、X線回折パターンにおいて、回折角が36.0°~36.6°の位置に存在するピークの強度が、回折角が35.0°~36.0°の位置に存在するピークに対してピーク強度比が所定の値より大きい結晶構造が、高い量子効率に寄与していると考えられる。